하 기 표 1 에 나타낸 프로필렌 - 에틸렌 블록 공중 합체 를 이용 하 여 , 하 기 표 2 에 나타낸 조성 대로 각 성분 들 을 2 축 압출기 를 이용 하 여 혼련 하 여 폴리프로필렌 수지 조성물 을 제조 하 였 다 . 제조 된 각 수지 조성물 을 사출기 를 이용 하 여 ASTM Family 4 호 시편 으로 만들 었 다 . 이때 사용 된 사출기 는 삼성 클 뢰크 너 FM 110 TON 이 며 , 사출 조건 은 호퍼 로 부 터 의 온도 분포 를 30 ℃, 190 ℃, 210 ℃, 210 ℃, 210 ℃( 노즐 의 온도 ) , 60 ℃( 금형 온도 ) 로 고정 하 고 , 사출 압력 은 50 ~ 120 bar 의 범위 에서 실시 하 였 다 . 사출 된 시편 은 상온 ( 23 ℃) 의 실내 에 72 시간 방치 후 물 성 을 측정 하 고 , 그 결과 를 표 2 에 함께 나타내 었 다 .